(57)【要約】【課題】  塗布操作性と塗布後の低収縮性を同時に解決する工作用盛上げコーティング剤を供すること。【解決手段】  アクリル・スチレン共重合体５０重量パーセント及び水５０重量パーセントとからなる基剤と、アクリル共重合体２９重量パーセント及び水７１重量パーセントとからなる増粘剤とからなり、両者の重量パーセント比が基剤９９．２５に対し、増粘剤０．７５である工作用の水性コーティング剤。粘度が比較的低いためハケにより簡単に塗布することができるので、塗布操作性が良好である。塗布後収縮率が３３．３％と比較的低く、その低収縮率が長期間維持されるので、塗布されたコーティングも薄く塗った部分と厚く塗った部分とに区別することができ、適用される工作物に従来ではできなかった豊かな感覚感、表現力等を与えることができる。【選択図】  図１
2018035314.tif 000002
【特許請求の範囲】
【請求項１】
工作用の水性コーティング剤であって、
アクリル・スチレン共重合体５０重量パーセント及び水５０重量パーセントとからなる基剤と、アクリル共重合体２９重量パーセント及び水７１重量パーセントとからなる増粘剤とからなり、
両者の重量パーセント比が基剤９９．２５に対し、増粘剤０．７５であることを特徴とする工作用盛上げコーティング剤。
【発明の詳細な説明】
【技術分野】
【０００１】
本願発明は子供の工作用あるいは大人の趣味工作用のコーティング剤として好適な工作用盛上げコーティング剤に関する。
【背景技術】
【０００２】
子供の学習あるいは大人の趣味としての工作には、紙粘土、紙、木といった素材が用いられることが多い。
このような素材では上塗りコーティング剤としてニスを用い光沢を求めることが多い。
【０００３】
しかしながら、従来のニスは、収縮率が高いため、塗布後ダレにより面上に均平化してしまい、厚く盛上げることができないでいた。
【０００４】
このため、例えば地図上の高地を立体的に表現することができず、臨場感に欠けていた。
【０００５】
また比較的高硬度のコーティング剤を用いると厚盛りが可能となるものの、コテを使って仕上げなければならず、簡単なハケ塗りができないため、塗布操作性が極端に悪くなるという欠点があった。
【０００６】
さらに、ペンキ等透明度のないコーティング剤を用いると、工作素材の質感等を表現することができないでいた。
【０００７】
さらにまた、従来のコーティング剤は、塗布後の経時劣化により、変色や濁りを生じたり、もろくなったり、ベタ付き、溶出等の形跡が出現することがあった。
【０００８】
本願発明は、実験中に幸運にも本コーティング剤を構成するエマルジョンの特異点を見出し、その知見により開発したものである。
【先行技術文献】
【特許文献】
【０００９】
【特許文献１】特開２００７−２８４６１１号公報
【発明の概要】
【発明が解決しようとする課題】
【００１０】
本願発明は上記背景に鑑み、塗布操作性と塗布後の低収縮性という、両立することが困難な課題を同時に解決することを目的とする。これにより子供でも工作物への厚盛りを簡単にすることができるので、工作嫌いを解消することが期待される。
また、本願発明は塗布後の劣化度が低く、透明度を保持する工作用盛上げコーティング剤を供することを目的とする。
【課題を解決するための手段】
【００１１】
上記目的達成のため、本願発明による工作用盛上げコーティング剤は、工作用の水性コーティング剤であって、アクリル・スチレン共重合体５０重量パーセント及び水５０重量パーセントとからなる基剤と、アクリル共重合体２９重量パーセント及び水７１重量パーセントとからなる増粘剤とからなり、両者の重量パーセント比が基剤９９．２５に対し、増粘剤０．７５であることを特徴とする。
【発明の効果】
【００１２】
本願発明による工作用盛上げコーティング剤は、粘度が比較的低いためハケ塗りが可能であり、子供でも簡単に塗布することができ、塗布操作性が良好である。
【００１３】
本願発明による工作用盛上げコーティング剤は、表１に示す如く、塗布後収縮率が３３．３％と比較的低く、その低収縮率が長期間維持されるので、コーティングの厚盛りが保持され、工作物のイメージが経時的に損傷されない。
【００１４】
本願発明による工作用盛上げコーティング剤は、表１に示す如く、ダレや脆さ、ベタ付き、溶出等の形跡といった塗布後劣化度が比較的低いという効果がある。
【００１５】
本願発明による工作用盛上げコーティング剤は、表１に示す如く、塗布後透明度においても変色や濁りがなく、塗布後透明度が高いという効果がある。
【図面の簡単な説明】
【００１６】
【図１】（Ａ）は本願発明による工作用盛上げコーティング剤を適用した物（地図）の平面図、（Ｂ）は（Ａ）のＢ−Ｂ断面図である。
【図２】本願発明による工作用盛上げコーティング剤を適用した工作物の斜視図である。
【図３】本願発明による工作用盛上げコーティング剤を適用した他の工作物の斜視図である。
【図４】（Ａ）は本願発明による工作用盛上げコーティング剤を適用した食品フィギュアの斜視図、（Ｂ）は他の食品フィギュアの斜視図である。
【発明を実施するための形態】
【００１７】
本願発明による工作用盛上げコーティング剤１は、水性であり、アクリル・スチレン共重合体５０重量パーセント及び水５０重量パーセントとからなる基剤と、アクリル共重合体２９重量パーセント及び水７１重量パーセントとからなる増粘剤とからなり、透明である。両者の重量パーセント比は基剤９９．２５に対し、増粘剤０．７５である。
【００１８】
本願発明による工作用盛上げコーティング剤１の製法は次の通りである。まず、容器に入れた基剤を撹拌しながら、そこに増粘剤を少量ずつ加え、全体が滑らかになるまで約３分間撹拌する。これにより増粘剤が均等に分散され製品となる。
【００１９】
表１は、本願発明による工作用盛上げコーティング剤の塗布効果を測定した結果を示す。
【００２０】
【表１】
2018035314.tif 000003
【００２１】
供試片１は増粘剤（ビニゾール１０２０）０．３５重量パーセントで基剤９９．６５重量パーセントの場合、供試片２は増粘剤０．５５重量パーセントで基剤９９．４５重量パーセントの場合、供試片３は増粘剤０．６５重量パーセントで基剤９９．３５重量パーセントの場合、供試片４は増粘剤０．７５重量パーセントで基剤９９．２５重量パーセントの場合（未開封の試料）、供試片５は増粘剤０．７５重量パーセントで基剤９９．２５重量パーセントの場合（開封後２−３週間経過後の試料）、供試片６は増粘剤０．９５重量パーセントで基剤９９．０５重量パーセントの場合、供試片７は増粘剤１．１５重量パーセントで基剤９８．８５重量パーセントの場合、供試片８は増粘剤１．３５重量パーセントで基剤９８．６５重量パーセントの場合である。主剤をなす増粘剤は、大同化成工業株式会社製「ビニゾール１０２０」を使用した。また、基剤はジャパンコーティングレジン株式会社製「リカボンドＥＳ−５６」を使用した。各供試片につき、塗布直後の高さ（ｍｍ）、塗布２日後の高さ（ｍｍ）、そのときの収縮率（％）、塗布後３月経過後の高さ（ｍｍ）、そのときの収縮率（％）、同劣化度、同透明度、塗布操作性を測定した。
【００２２】
ここで「収縮率」とは、塗布後長期間経過してもコーティング高さが後退しない程度をいい、「劣化度」とは、塗布後長期間経過しても室温が３５℃を超えてもダレ、脆くなること、ベタ付き、溶出等の形跡がないことをいい、「透明度」とは、塗布後長期間経過しても変色や濁りがないことをいい、塗布操作性とは、ハケ塗りが可能かつ簡単にできることをいう。長期間とは具体的には３月間である。いずれの項目も工作用盛上げコーティング剤１を塗布した後の品質の判定指標として利用した。
【００２３】
表１より、供試片１乃至３は、塗布後長期間を経過すると収縮率がいずれも５０％に後退するため、厚盛りの盛上げには不適である。反対に、供試片６は、塗布後長期間経過後の収縮率が４０．０％であるが、コテを使って仕上げなければならず、簡単なハケ塗りができないため、塗布操作性が不良である。供試片７及び同８も塗布後長期間経過後の収縮率が２８．６％、３３．３％と良好であるが、塗布操作性が不良である。
一方、供試片４及び同５は塗布後長期間経過後の収縮率が３３．３％と低くかつ安定しており、さらに、塗布操作性が良好であること、塗布後の劣化度が低いこと、塗布後の透明度が維持されることが、他の供試片に比べ突出していることが判る。本願発明による工作用盛上げコーティング剤１はこのエマルジョンの特異点を見出した結果の知見に基づく。
【００２４】
本願発明による工作用盛上げコーティング剤１は、表１より、ハケにより簡単に塗布することができるので、塗布操作性が良好であり、塗布されたコーティングも薄く塗った部分と厚く塗った部分とに区別することができるので、適用される工作物に従来ではできなかった豊かな感覚感、表現力等を与えることができる。また厚盛りされたコーティングは、長期間経過後も、低収縮率が維持され、劣化度が低く、高透明度が維持される効果がある。
【００２５】
図面は本願発明による工作用盛上げコーティング剤１の適用例を示す。本願発明による工作用盛上げコーティング剤１は、図１に示すように地図上の高地を立体的に表現することができる。これにより、子供等が高地の程度を高地ａ1と高地ａ2の比較においてより感覚的に把握することができる。また、図２に示すように地形の工作物において滝ｂの流れる様を立体的に表現することができ、優れた表現力を発揮する。さらに、図３に示すようにつややかな水面やさざ波ｃが表現され、また動物工作物ｄの目ｅを半球状に盛上げることができる。
図４（Ａ）（Ｂ）は、食品フィギュアｆに適用した実施例を示す。この場合、食品にかけるソースｇや目玉焼の目ｈのぷっくりとした盛上げ感をあらわすことができ、食品フィギュアｆの繊細なデコレーションを簡単に作り上げることができる。
【００２６】
本願発明による工作用盛上げコーティング剤１は上記実施例に限定されない。例えば、適用される工作物の実施例はほんの一例である。適用部位についても図示例はほんの一例である。もっとも、わん曲される部位や球面上に盛上げる部位に適用されると本願発明の機能を最も良く発揮することができる。また、本願発明による工作用盛上げコーティング剤は、絵具を混合することができ、またにじみにくく、さらに接着性もあるので、盛上げ効果を出したい工作物に最適である。
【産業上の利用可能性】
【００２７】
本願発明による工作用盛上げコーティング剤は、子供の工作物あるいは大人の趣味工作物に活用することができる。
【符号の説明】
【００２８】
１      工作用盛上げコーティング剤
ａ1    高地
ａ2    高地
ｂ      滝
ｃ      さざ波
ｄ      動物工作物
ｅ      目
ｆ      食品フィギュア
ｇ      ソース
ｈ      目
【図１】
2018035314.tif 000004
【図２】
2018035314.tif 000005
【図３】
2018035314.tif 000006
【図４】
2018035314.tif 000007